(57)【要約】【課題】長期安定性を向上させることのできる特大量子ドットおよびその形成方法を提供する。【解決手段】各特大量子ドットは、ＣｄＳｅから成るコアと、ＺｎＳから成るシェルと、コアとシェルの間に構成された合金とを含む。コアは、シェルに包まれる。合金は、Ｃｄ、Ｓｅ、Ｚｎ、およびＳから成り、ＣｄおよびＳｅの含有量は、コアからシェルに向かって徐々に減少し、ＺｎおよびＳの含有量は、コアからシェルに向かって徐々に増加する。各特大量子ドットの粒子サイズは、１０ｎｍ以上である。【選択図】図１
2018199807.tif 000002
【特許請求の範囲】
【請求項１】
特大量子ドットであって、各前記特大量子ドットが、
ＣｄＳｅから成るコアと、
ＺｎＳから成り、前記コアの表面を包むシェルと、
前記コアと前記シェルの間に構成され、Ｃｄ、Ｓｅ、Ｚｎ、およびＳから成る合金と、
を含み、前記Ｃｄおよび前記Ｓｅの含有量が、前記コアから前記シェルに向かって徐々に減少し、前記Ｚｎおよび前記Ｓの含有量が、前記コアから前記シェルに向かって徐々に増加し、各前記特大量子ドットの粒子サイズが１０ｎｍ以上である特大量子ドット。
【請求項２】
前記コアの直径が、１〜４ｎｍであり、前記合金と前記コアの総直径が、５〜８ｎｍであり、各前記特大量子ドットの粒子サイズが、１０ｎｍ〜１５ｎｍである請求項１に記載の特大量子ドット。
【請求項３】
前記特大量子ドットが、励起時に９０％以上の光ルミネッセンス量子効率で光を放射することができる請求項１または２に記載の特大量子ドット。
【請求項４】
前記特大量子ドットが、励起時に９０％〜９５％の範囲の光ルミネッセンス量子効率で光を放射することができる請求項１〜３のいずれか１項に記載の特大量子ドット。
【請求項５】
各前記特大量子ドットの前記コアが、固定された波長範囲の光源の光を吸収し、少なくとも１つの異なる波長範囲の光を放射することができる請求項１〜４のいずれか１項に記載の特大量子ドット。
【請求項６】
酢酸亜鉛（Ｚｎ（ａｃ）2）、酸化カドミウム（ＣｄＯ）、界面活性剤、および溶媒を混合してから、第１加熱処理を行うことによって、第１前駆体を提供し、前記第１前駆体が、前記界面活性剤を有するＺｎ−複合体および前記界面活性剤を有するＣｄ−複合体を含むステップと、
Ｓ元素、Ｓｅ元素、およびトリオクチルホスフィン（ＴＯＰ）を含む第２前駆体を前記第１前駆体に添加して、反応混合物を形成するステップと、
前記反応混合物に対して第２熱処理を行った後、前記反応混合物を冷却して、前記反応混合物中に前記特大量子ドットを形成するステップと、
を含む特大量子ドットの形成方法。
【請求項７】
前記界面活性剤が、オレイン酸、トリオクチルホスフィン（ＴＯＰ）、およびその組み合わせを含み、前記溶媒が、１−オクタデセン、オレイン酸、トリオクチルホスフィン（ＴＯＰ）、およびその組み合わせを含む請求項６に記載の方法。
【請求項８】
前記第１前駆体が、Ｚｎ−オレイン酸塩およびＣｄ−オレイン酸塩を含む請求項６または７に記載の方法。
【請求項９】
前記第１熱処理の温度が、２６０℃〜２８０℃の間であり、前記第１加熱処理の加熱時間が、３分〜１０分である請求項６〜８のいずれか１項に記載の方法。
【請求項１０】
前記第２熱処理の温度が、３００℃〜３２０℃の間であり、前記第２加熱処理の加熱時間が、５分〜３０分である請求項６〜９のいずれか１項に記載の方法。
【請求項１１】
前記Ｚｎ（ａｃ）2の含有量が、前記第１前駆体の前記合計量に対し、２〜１５ｍｍｏｌであり、前記ＣｄＯの含有量が、０．２〜５ｍｍｏｌであり、前記界面活性剤の含有量が、７〜７０ｍｍｏｌであり、前記溶媒の含有量が、４０〜５０ｍＬである請求項６〜１０のいずれか１項に記載の方法。
【請求項１２】
前記Ｓ元素の含有量が、前記第２前駆体の前記合計量に対し、２〜１２ｍｍｏｌであり、前記Ｓｅ元素の含有量が、０．１〜５．０ｍｍｏｌであり、前記トリオクチルホスフィン（ＴＯＰ）の含有量が、５〜１０ｍＬである請求項６〜１１のいずれか１項に記載の方法。
【請求項１３】
各前記特大量子ドットが、
ＣｄＳｅから成るコアと、
ＺｎＳから成り、前記コアの表面を包むシェルと、
前記コアと前記シェルの間に構成され、Ｃｄ、Ｓｅ、Ｚｎ、およびＳから成る合金と、
を含み、前記Ｃｄおよび前記Ｓｅの含有量が、前記コアから前記シェルに向かって徐々に減少し、前記Ｚｎおよび前記Ｓの含有量が、前記コアから前記シェルに向かって徐々に増加する請求項６〜１２のいずれか１項に記載の方法。
【請求項１４】
各前記特大量子ドットの粒子サイズが、１０ｎｍ以上である請求項１３に記載の方法。
【請求項１５】
前記コアの直径が、１〜４ｎｍであり、前記合金と前記コアの総直径が、５〜８ｎｍであり、各前記特大量子ドットの粒子サイズが、１０ｎｍ〜１５ｎｍである請求項１３または１４に記載の方法。
【請求項１６】
前記特大量子ドットが、励起時に９０％以上の光ルミネッセンス量子効率で光を放射することができる請求項１３〜１５のいずれか１項に記載の方法。
【請求項１７】
前記特大量子ドットが、励起時に９０％〜９５％の範囲の光ルミネッセンス量子効率で光を放射することができる請求項１３〜１６のいずれか１項に記載の方法。
【請求項１８】
各前記特大量子ドットの前記コアが、固定された波長範囲の光源の光を吸収し、少なくとも１つの異なる波長範囲の光を放射することができる請求項１３〜１７のいずれか１項に記載の方法。
【請求項１９】
各前記特大量子ドットの前記コアによって放射された光の前記波長が、合成中に前記界面活性剤の含有量が増加するにつれて、減少する請求項１３〜１８のいずれか１項に記載の方法。
【発明の詳細な説明】
【技術分野】
【０００１】
本発明は、量子ドットおよびその形成方法に関するものであり、特に、特大量子ドットおよびその形成方法に関するものである。
【背景技術】
【０００２】
半導体ナノ粒子、すなわち、量子ドット（quantum dot, QD）は、ナノサイズ（通常、＜１００ｎｍ）の直径および結晶構造を有する半導体材料であり、数百から数千の原子を含むことができる。量子ドットは非常に小さいため、単位体積毎の表面面積が大きく、量子閉じ込め効果（quantum confinement effect）も有する。したがって、対応するバルク半導体材料の固有特性とは異なるサイズに基づいた独特の物理化学特性を有する。
【０００３】
量子ドットの光電特性は、コアサイズを調整することによって制御することができるため、量子ドットは、依然として、表示装置等に応用される積極的な研究対象となっている。量子ドットは、表示装置に使用される時、安定性、発光効率、色純度、寿命、および他の性質を増やす必要がある。
【０００４】
現在、量子ドット応用に対する最大のチャレンジは、長期安定性である。強い光、高温、湿度、揮発性物質、および酸化物等の外部要因により、量子ドットの放射強度が不可逆的に衰退する可能性がある。量子ドットサイズ、主に、シェルの厚さが増加すると、安定性も増加するが、最初の量子ドット合成後に別途外部シェルを形成するために追加される複数の反応ステップ、または長い反応時間のいずれかを必要とするため、いずれもコストを上げ、放射量子収率を下げる。また、反応時間を制御し、反応中のコアとシェルの前駆体材料間の比率を変更することによって量子ドット放射ピーク波長（すなわち、色）を調整することも困難である。
【発明の概要】
【発明が解決しようとする課題】
【０００５】
本発明は、特大量子ドットおよびその形成方法を提供する。特大量子ドットは、長期安定性を向上させることができる。この方法は、界面活性剤の量を変更することによって、特大量子ドットの放射ピーク波長を微調整することができる。
【課題を解決するための手段】
【０００６】
本発明は、特大量子ドットを提供する。各特大量子ドットは、ＣｄＳｅから成るコアと、ＺｎＳから成るシェルと、コアとシェルの間に構成された合金とを含む。コアは、シェルに包まれる。合金は、Ｃｄ、Ｓｅ、Ｚｎ、およびＳから成り、ＣｄおよびＳｅの含有量は、コアからシェルに向かって徐々に減少し、ＺｎおよびＳの含有量は、コアからシェルに向かって徐々に増加する。各特大量子ドットの粒子サイズは、１０ｎｍ以上である。
【０００７】
本発明の１つの実施形態において、コアの直径は、１〜４ｎｍであり、合金とコアの総直径は、５〜８ｎｍであり、各特大量子ドットの粒子サイズは、１０ｎｍ〜１５ｎｍである。
【０００８】
本発明の１つの実施形態において、特大量子ドットは、励起時に９０％以上の光ルミネッセンス量子効率（photoluminescence quantum efficiency）で光を放射することができる。
【０００９】
本発明の１つの実施形態において、特大量子ドットは、励起時に９０％〜９５％の範囲の光ルミネッセンス量子効率で光を放射することができる。
【００１０】
本発明の１つの実施形態において、各特大量子ドットのコアは、固定された波長範囲の光源の光を吸収し、少なくとも１つの異なる波長範囲の光を放射することができる。
【００１１】
特大量子ドットの形成方法は、以下のステップを含む。まず、酢酸亜鉛（Ｚｎ（ａｃ）2）、酸化カドミウム（ＣｄＯ）、界面活性剤、および溶媒を混合してから、第１加熱処理を行うことによって、第１前駆体を提供する。第１前駆体は、界面活性剤を有するＺｎ−複合体（Zn-complex）および界面活性剤を有するＣｄ−複合体（Cd-complex）を含む。Ｓ元素、Ｓｅ元素、およびトリオクチルホスフィン（trioctylphosphine, TOP）を含む第２前駆体を第１前駆体に添加して、反応混合物を形成する。反応混合物に対して第２熱処理を行った後、反応混合物を冷却して、反応混合物中に特大量子ドットを形成する。
【００１２】
本発明の１つの実施形態において、界面活性剤は、オレイン酸、トリオクチルホスフィン（ＴＯＰ）、およびその組み合わせを含む。溶媒は、１−オクタデセン（1-octadecene）、オレイン酸、トリオクチルホスフィン（ＴＯＰ）、およびその組み合わせを含む。
【００１３】
本発明の１つの実施形態において、第１前駆体は、Ｚｎ−オレイン酸塩（Zn-oleate）およびＣｄ−オレイン酸塩（Cd-oleate）を含む。
【００１４】
本発明の１つの実施形態において、第１熱処理の温度は、２６０℃〜２８０℃の間であり、第１加熱処理の加熱時間は、３分〜１０分である。
【００１５】
本発明の１つの実施形態において、第２熱処理の温度は、３００℃〜３２０℃の間であり、第２加熱処理の加熱時間は、５分〜３０分である。
【００１６】
本発明の１つの実施形態において、Ｚｎ（ａｃ）2の含有量は、第１前駆体の合計量に対し、２〜１５ｍｍｏｌであり、ＣｄＯの含有量は、０．２〜５ｍｍｏｌであり、界面活性剤の含有量は、７〜７０ｍｍｏｌであり、溶媒の含有量は、４０〜５０ｍＬである。
【００１７】
本発明の１つの実施形態において、Ｓ元素の含有量は、第２前駆体の合計量に対し、２〜１２ｍｍｏｌであり、Ｓｅ元素の含有量は、０．１〜５．０ｍｍｏｌであり、トリオクチルホスフィン（ＴＯＰ）の含有量は、５〜１０ｍＬである。
【００１８】
本発明の１つの実施形態において、各特大量子ドットは、ＣｄＳｅから成るコアと、ＺｎＳから成るシェルと、コアとシェルの間に構成された合金とを含む。シェルは、コアに包まれる。合金は、Ｃｄ、Ｓｅ、Ｚｎ、およびＳから成り、ＣｄおよびＳｅの含有量は、コアからシェルに向かって徐々に減少し、ＺｎおよびＳの含有量は、コアからシェルに向かって徐々に増加する。
【００１９】
本発明の１つの実施形態において、各特大量子ドットの粒子サイズは、１０ｎｍ以上である。
【００２０】
本発明の１つの実施形態において、コアの直径は、１〜４ｎｍであり、合金とコアの総直径は、５〜８ｎｍであり、各特大量子ドットの粒子サイズは、１０ｎｍ〜１５ｎｍである。
【００２１】
本発明の１つの実施形態において、特大量子ドットは、励起時に９０％以上の光ルミネッセンス量子効率で光を放射することができる。
【００２２】
本発明の１つの実施形態において、特大量子ドットは、励起時に９０％〜９５％の範囲の光ルミネッセンス量子効率で光を放射することができる。
【００２３】
本発明の１つの実施形態において、各特大量子ドットのコアは、固定された波長範囲の光源の光を吸収し、少なくとも１つの異なる波長範囲の光を放射することができる。
【００２４】
本発明の１つの実施形態において、各特大量子ドットのコアによって放射された光の波長は、合成中に界面活性剤の含有量が増加するにつれて、減少する。
【発明の効果】
【００２５】
以上のように、本発明は、直径（または、粒子サイズ）が１０ｎｍ以上の特大量子ドット、およびその形成方法を提供して、特大量子ドットの長期安定性を上げる。また、この方法は、界面活性剤の量を変更することによって特大量子ドットの放射ピーク波長を微調整することができるため、放射量子収率および半値全幅値（full width at half maximum, FWHM）を犠牲にしない。そのため、本発明の特大量子ドットは、強い光、高温等を有する表示装置（例えば、発光ダイオード（light emitting diode, LED）素子またはプロジェクタ用カラーホイール）への応用に適している。
【図面の簡単な説明】
【００２６】
添付図面は、本発明の原理がさらに理解されるために含まれており、本明細書に組み込まれ、且つその一部を構成するものである。図面は、本発明の実施形態を例示しており、説明とともに、本発明の原理を説明する役割を果たしている。
【００２７】
【図１】本発明の１つの実施形態に係る特大量子ドットを示す概略図である。
【図２】本発明の実施形態に係る特大量子ドットの製造フローを示すフローチャート図である。
【図３】実例１〜７の放射ピーク波長とオレイン酸の量の間の関係を示した図である。
【図４】実例１の量子ドットの透過型電子顕微鏡（ＴＥＭ）画像および高角度散乱暗視野法（ＨＡＡＤＦ−ＳＴＥＭ）画像である。
【図５】実例２の量子ドットの透過型電子顕微鏡（ＴＥＭ）画像である。
【発明を実施するための形態】
【００２８】
以下、図面を参照しながら、本発明についてさらに包括的に説明する。しかしながら、本発明は、多くの異なる形態で実施することができるため、ここに記載する実施形態に限定されると解釈するべきではない。明確にするため、図面における層および領域の厚さを拡大する。同じ、または類似する参照番号は、同じ、または類似する構成要素を示すため、以下の各段落において説明を省略する。
【００２９】
本明細書において、「ある数値から別の数値」で表示した範囲は、明細書で当該範囲内の全ての数値を列挙することを回避するための概要的表示方法である。したがって、特定数値範囲についての描写は、当該数値範囲内の任意の数値および当該数値範囲内の任意の数値により限定される比較的小さな数値範囲を開示し、明細書において任意の数値および比較的小さな数値範囲が明記されていることと同じである。例えば、「１０ｎｍ〜１５ｎｍの粒子サイズ」の範囲は、明細書において他の数値が列挙されているかどうかに関わらず、いずれも「１１ｎｍ〜１３ｎｍの粒子サイズ」の範囲を開示する。
【００３０】
図１は、本発明の１つの実施形態に係る特大量子ドットを示す概略図である。
【００３１】
図１を参照すると、特大量子ドット１００は、ＣｄＳｅから成るコア１０２と、ＺｎＳから成るシェル１０６と、コア１０２とシェル１０６の間の構成された合金１０４とを含む。コア１０２は、シェル１０６に包まれる。合金１０４は、Ｃｄ、Ｓｅ、Ｚｎ、およびＳから成る。詳しく説明すると、合金１０４のＣｄおよびＳｅの含有量は、コア１０２からシェル１０６に向かって徐々に減少し、合金１０４のＺｎおよびＳの含有量は、コア１０２からシェル１０６に向かって徐々に増加する。
【００３２】
いくつかの実施形態において、コア１０２の直径１０２ｄは、１〜４ｎｍであり、合金１０４とコア１０２の総直径１０４ｔは、５〜８ｎｍである。いくつかの実施形態において、特大量子ドット１００の粒子サイズ１００ｓは、１０ｎｍ以上である。別の実施形態において、特大量子ドット１００の粒子サイズ１００ｓは、１０ｎｍ〜１５ｎｍである。特大量子ドット１００のコア１０２は、吸収および放射に使用される。いくつかの実施形態において、特大量子ドット１００のコア１０２は、固定された波長範囲の光源の光を吸収し、少なくとも１つの異なる波長範囲の光を放射することができる。例えば、コア１０２は、４００ｎｍよりも小さい波長を有する紫外光内で吸収し、コア１０２の粒子サイズ１０２ｄに応じて異なる色（例えば、赤色光、緑色光、または青色光）を有する可視光を放射することができる。特大量子ドット１００のシェル１０６は、コア１０２を保護するために使用される。厚いシェル１０６は、優れた保護力を提供するため、長期安定性を高める。コア１０２とシェル１０６の間に構成された合金１０４は、コア１０２とシェル１０６の間の格子不整合（lattice mismatch）の影響を最小化する。
【００３３】
言及すべきこととして、特大量子ドット１００は、励起時に９０％以上の光ルミネッセンス量子効率で光を放射することができるため、これは、特大量子ドット１００のコア１０２が高品質で、欠陥が非常に少ないことを意味する。つまり、本発明の特大量子ドット１００は、高い放射量子収率を維持しながら長期安定性を増やすことができる。そのため、本発明の特大量子ドット１００は、強い光、高温等を有する表示装置（例えば、発光ダイオード（ＬＥＤ）素子またはプロジェクタ用カラーホイール）への応用に適している。別の実施形態において、特大量子ドット１００は、励起時に９０％〜９５％の範囲の光ルミネッセンス量子効率で光を放射することができる。
【００３４】
図２は、本発明の実施形態に係る特大量子ドットの製造フローを示すフローチャート図である。
【００３５】
図２を参照すると、図１の特大量子ドット１００の製造方法２００は、以下の通りである。まず、ステップ２０２を実行する。酢酸亜鉛（Ｚｎ（ａｃ）2）、酸化カドミウム（ＣｄＯ）、界面活性剤、および溶媒を混合してから、第１加熱処理を行って、第１前駆体を形成する。いくつかの実施形態において、Ｚｎ（ａｃ）2の含有量は、第１前駆体の合計量に対し、２〜１５ｍｍｏｌであり、ＣｄＯの含有量は、０．２〜５ｍｍｏｌであり、界面活性剤の含有量は、７〜７０ｍｍｏｌであり、溶媒の含有量は、４０〜５０ｍＬである。いくつかの実施形態において、第１熱処理の温度は、２６０℃〜２８０℃の間であり、第１加熱処理の加熱時間は、３分〜１０分である。
【００３６】
第１熱処理を行った後、第１前駆体は、界面活性剤を有するＺｎ−複合体および界面活性剤を有するＣｄ−複合体を含むことができる。詳しく説明すると、ＣｄおよびＺｎ金属前駆体は、２６０℃〜２８０℃で界面活性剤（例えば、オレイン酸）のリガンド（ligand）と複合を開始する。言及すべきこととして、金属リガンド複合体（例えば、Ｚｎ−オレイン酸塩およびＣｄ−オレイン酸塩）の形成により、ナノ結晶の核形成速度が減速するため、反応中の単位時間毎の種晶（seed crystal）の濃度を下げる。形成される種晶が少ないため、成長段階で種晶と結合可能な金属リガンド複合体がより多く存在する。そのため、量子ドットは、より大きく成長することができる。つまり、より遅く、より制御可能な成長を提供するため、欠陥の少ない量子ドットが形成される。これは、傾斜合金中間層の形成を容易にするため、量子ドットの直径を１０ｎｍ以上の大きさまで成長させる。いくつかの実施形態において、界面活性剤は、オレイン酸、トリオクチルホスフィン（ＴＯＰ）、またはその組み合わせを含むことができる。いくつかの実施形態において、溶媒は、１−オクタデセン、オレイン酸、トリオクチルホスフィン（ＴＯＰ）、およびその組み合わせを含むことができる。
【００３７】
次に、ステップ２０４を実行する。Ｓ元素、Ｓｅ元素、およびトリオクチルホスフィン（ＴＯＰ）を含む第２前駆体を第１前駆体に添加して、反応混合物を形成する。いくつかの実施形態において、Ｓ元素の含有量は、第２前駆体の合計量に対し、２〜１２ｍｍｏｌであり、Ｓｅ元素の含有量は、０．１〜５．０ｍｍｏｌであり、トリオクチルホスフィン（ＴＯＰ）の含有量は、５〜１０ｍＬである。
【００３８】
その後、ステップ２０６を実行する。反応混合物に対して第２熱処理を行った後、反応混合物を冷却して、反応混合物中に特大量子ドットを形成する。いくつかの実施形態において、第２熱処理の温度は、３００℃〜３２０℃の間であり、第２加熱処理の加熱時間は、５分〜３０分である。
【００３９】
本発明の信頼性を向上させるため、以下、いくつかの実例を列記して、本発明の特大量子ドット１００についてさらに説明する。下記の実験について説明するが、使用した材料、その量と比率、処理詳細、および処理手順等は、本発明の範囲を逸脱しない限り、適切に変更可能である。したがって、下記の実施形態に基づく本発明に対して、限定的な解釈をしてはならない。
【００４０】
実例１
【００４１】
１ａｔｍおよび２６０℃において、１２ｍｍｏｌのＺｎ（ａｃ）2、０．８６４ｍｍｏｌのＣｄＯ、４７．５ｍｍｏｌのオレイン酸（ＯＡ）、および４５ｍＬの１−オクタデセン（ＯＤＥ）を１００ｍＬのフラスコに追加して、透明な前駆体溶液を形成した。透明な前駆体溶液は、Ｚｎ−オレイン酸塩およびＣｄ−オレイン酸塩を含む。界面活性剤−金属複合体（すなわち、Ｚｎ−オレイン酸塩およびＣｄ−オレイン酸塩）を形成した後、フラスコをＡｒおよびＮ2で充填し、３１０℃まで加熱した。所望の温度に達した時、１０．６８ｍｍｏｌの硫黄および０．３ｍｍｏｌのセレンを含有する６ｍＬのトリオクチルホスフィン（ＴＯＰ）をフラスコに迅速に注入した。反応温度を１０分間３００℃に維持した後、反応物を室温まで冷却した。直径（または、粒子サイズ）が１０ｎｍ以上の特大量子ドットを形成した。紫外光（例えば、４０５ｎｍ）の照射により、特大量子ドットの光ルミネッセンス（ＰＬ）放射ピークは、５３０ｎｍ（すなわち、緑色光）である。特大量子ドットの放射量子収率は、９３％であった。その結果を表１および図３に示す。
【００４２】
実例２〜７
【００４３】
実例２〜７の特大量子ドットを形成する製造ステップは、上述した実例１の製造ステップと類似する。実例１〜７の間で異なる点は、前駆体溶液に追加する界面活性剤（すなわち、ＯＡ）の含有量である（表１に示す）。実例２〜７のＰＬ放射ピークおよび放射量子収率も表１および図３に示す。
【００４４】
【表１】
2018199807.tif 000003
【００４５】
図４は、実例１の量子ドットの透過型電子顕微鏡（transmission electron microscope, TEM）画像および高角度散乱暗視野法（high angle annular dark field scanning transmission electron microscopy, HAADF-STEM）画像である。図５は、実例２の量子ドットの透過型電子顕微鏡（ＴＥＭ）画像である。
【００４６】
図５に示すように、実例２から合成された量子ドットを透過型電子顕微鏡（ＴＥＭ）で観察した。量子ドットのサイズは、約１５ｎｍであると判断される。
【００４７】
また、界面活性剤（例えば、オレイン酸）の含有量を変更することによって、量子ドットのサイズおよびピーク放射波長を調整することができる。図４に示すように、量子ドットの平均径は、透過型電子顕微鏡（ＴＥＭ）画像（左上角の図を参照）から１１ｎｍであると判断された。高角度散乱暗視野法（ＨＡＡＤＦ−ＳＴＥＭ）画像から明確にわかるように、量子ドットは、ＣｄＳｅから成るコアと、ＺｎＳから成るシェルと、コアとシェルの間の構成された合金とを含む。高角度散乱暗視野法（ＨＡＡＤＦ−ＳＴＥＭ）画像から、量子ドット中の各元素の分布に基づいて、コアおよび合金のサイズを判断することも可能であった。図４に示すように、Ｓｅは、主に、コアに位置するため、Ｓｅの分布を測定することにより、コアの平均径は、３．７ｎｍよりも小さいと判断された。量子ドットの合金層は、Ｃｄ、Ｓｅ、Ｚｎ、およびＳを含有した。Ｃｄの分布を測定することにより、コアおよび合金層の平均径は、７．０ｎｍであると判断された。ＺｎおよびＳは、シェルおよび合金層の至る所に分布し、量子ドットのサイズは、ＺｎおよびＳの分布から１１ｎｍであると判断された。
【００４８】
図３は、実例１〜７の放射ピーク波長とオレイン酸の量の間の関係を示す図である。
【００４９】
表１および図３に示すように、特大量子ドットによって放射された光の波長は、界面活性剤（例えば、オレイン酸）の含有量が増加するにつれて、減少する。詳しく説明すると、Ｚｎは、量子ドットのシェル層の主成分である。また、シェル層中のＺｎは、高温（＞３００℃）において、反応中に量子ドット光ルミネッセンス中心（主成分は、ＣｄＳｅ）の辺縁に向かって移動することができる。オレイン酸濃度が増加すると、Ｚｎ−オレイン酸塩複合体が増加し、その後、シェル内のＺｎの含有量が増加するため、最終的には、成長段階中に使用可能なＺｎの量が増加する。より多くのＺｎがシェル層に取り込まれるため、より多くの使用可能なＺｎが量子ドット光ルミネッセンス中心の辺縁に向かって移動し、亜鉛リッチ（Zn-rich）な合金構造を形成する。そのため、量子ドットのバンドギャップ（band gap）が増加する。バンドギャップが大きければ大きいほど、量子ドットの放射ピーク波長が短くなる。つまり、放射ピーク波長は、オレイン酸の含有量を変更することによって、所望の波長に容易に調整することができるため、対応する特大量子ドットの放射量子収率および半値全幅値（ＦＷＨＭ）を犠牲にしない。
【００５０】
以上のように、本発明は、直径（または、粒子サイズ）が１０ｎｍ以上の特大量子ドット、およびその形成方法を提供して、特大量子ドットの長期安定性を上げる。また、この方法は、界面活性剤の量を変更することによって特大量子ドットの放射ピーク波長を微調整することができるため、放射量子収率および半値全幅値（ＦＷＨＭ）を犠牲にしない。そのため、本発明の特大量子ドットは、強い光、高温等を有する表示装置（例えば、発光ダイオード（ＬＥＤ）素子またはプロジェクタ用カラーホイール）への応用に適している。
【００５１】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【産業上の利用可能性】
【００５２】
本開示において、特大量子ドットおよびその形成方法を提供する。特大量子ドットは、１０ｎｍ以上の粒子サイズを有する。そのため、本発明の特大量子ドットは、強い光、高温等を有する表示装置（例えば、発光ダイオード（ＬＥＤ）素子またはプロジェクタ用カラーホイール）への応用に適している。
【符号の説明】
【００５３】
１００  特大量子ドット
１００ｓ  特大量子ドットの粒子サイズ
１０２  コア
１０２ｄ  コアの粒子サイズ
１０４  合金
１０４ｔ  合金とコアの総直径
１０６  シェル
２０２、２０４、２０６  ステップ
【図１】
2018199807.tif 000004
【図２】
2018199807.tif 000005
【図３】
2018199807.tif 000006
【図４】
2018199807.tif 000007
【図５】
2018199807.tif 000008
【外国語明細書】
2018199807000001.pdf